МАССА ДЛЯ ИЗГОТОВЛЕНИЯ КЕРАМЗИТА
MIXTURE FOR PRODUCING EXPANDED CLAY

Изобретение относится к промышленности строительных материалов, в частности к производству искусственных пористых заполнителей для легких бетонов.
Известна масса для изготовления керамзита, включающая следующие компоненты, мас.%: глинистое сырье 76-87; зола-унос 10-20; пиритовый концентрат - отход меделитейного производства 3-4 [1].
Задачей изобретения является снижение объемной массы керамзита.
Технический результат достигается тем, что масса для изготовления керамзита, включающая глинистое сырье и золу-унос, дополнительно содержит перлит при следующем соотношении компонентов, мас.%: глинистое сырье 78-84; зола-унос 8-11; перлит 8-11.
В таблице приведены составы массы для изготовления керамзита.
Компоненты
Состав, мас.%:
11
2
3
Глинистое сырье
84
81
78
Зола-унос
8
9,5
11
Перлит
8
9,5
11
3
Для приготовления массы в качестве глинистого сырья могут быть использованы бентониты, лессы, глинистые сланцы и др. Компоненты дозируют в требуемых количествах. Измельченный до порошкообразного состояния и просеянный через сетку №014 природный перлит смешивают с золой-уносом, измельченным глинистым сырьем и готовят керамическую массу. Из приготовленной массы формуют гранулы, например, фракции 20-40 мм, которые сушат и обжигают в интервале температур 850-1200°C. Объемная масса керамзита в куске составит не более 0,25 г/см.
Источники информации
1. Авторское свидетельство №620454 СССР, 1977.